(57)【特許請求の範囲】
【請求項１】
下記の一般式（１）で表わされ有機溶媒中でゲル化することを特徴とするゲル化性化合物。
【化１】
0003845249.tif 000005
〔式（１）中、ＭはＺｎ、ＣｏまたはＭｎを表わし、ＸはＮＨまたは酸素原子を表わし、ｎは２〜５の整数である。〕
【発明の詳細な説明】
【０００１】
【発明の属する技術分野】
本発明は、有機ゲルの技術分野に属し、特に、フラーレンの存在下に有機溶媒中でゲル構造を形成し得る新規なゲル化性化合物に関する。
【０００２】
【従来の技術とその課題】
ゲルは、分子の三次元的な架橋によって形成された網目構造が溶媒を含んで固化した分子集合体である。従来より実用に供されてきたゲルは、主として、高分子ハイドロゲル、すなわち、高分子（ポリマー）から成るゲル化剤が溶媒として水を含んでゲル化したものである。
【０００３】
これに対して、近年、比較的低分子の有機化合物をゲル化剤として非水性有機溶媒をゲル化する有機ゲルについても研究が行われるようになり、廃油や流出油をゲル化により固めて除去するのに実用化されている他、研究および応用の両面から各種のゲル系が検討されているが、有用性が確認されたものは少ない。
【０００４】
例えば、炭素のサッカーボール分子として知られるフラーレン（Ｃ60）を集合化することにより新しい機能性材料を創製することが試みられているが、フラーレンをゲル状態により集合化した系は見当らない。このフラーレンは、ポルフィリンと電子的相互作用をすることが知られており、したがって、このフラーレン／ポルフィリン系から成るゲル状態の分子集合体が得られれば、該分子集合体はフラーレン−ポリフィリンの電子的相互作用に基づく研究ツールとして利用したり、新しいタイプの導電性材料等の開発に資するものとして期待されるが、そのようなゲル系は未だ実現されていない。
【０００５】
本発明の目的は、これまでに知られていない新しいゲル化剤を見出し、該ゲル化剤を用いて、例えば、ポルフィリン−フラーレンの相互作用を発現する分子集合体としてのゲルを構築し得るような技術を提供することにある。
【０００６】
【課題を解決するための手段】
本発明者は、このたび、金属の配位したポルフィリン部位を有するコレステロール誘導体が各種の有機溶媒をゲル化するとともに、フラーレンが添加されるとそのゲル化能が向上することを見出し、本発明を導き出した。
【０００７】
かくして、本発明は、下記の一般式（１）で表わされ有機溶媒中でゲル化することを特徴とするゲル化性化合物を提供するものである。
【０００８】
【化２】
0003845249.tif 000002
【０００９】
式（１）中、ＭはＺｎ（亜鉛）、Ｃｏ（コバルト）またはＭｎ（マンガン）から選ばれる金属原子を表わし、ＸはＮＨまたはＯ（酸素原子）を表わし、ｎは２〜５の整数である。
【００１０】
【発明の実施の形態】
上記の式（１）で表わされる金属ポルフィリン−コレステロール誘導体から成る本発明の化合物は、既知の反応を工夫することによって合成することができる。図１は、本発明の金属ポルフィリン−コレステロール誘導体を合成する反応スキームの好ましい例を示すものである。
【００１１】
すなわち、本発明の金属ポルフィリン−コレステロール誘導体はコレステロール構造の３位に金属ポルフィリンを導入することによって合成されるが、このために、先ず、３位の水酸基にクロロホルムアルデヒドを反応させて得られたコレステロールクロロホルメート（イ）と、Ｘ−(ＣＨ2)ｎ−ＮＨ2（例えば、エチレンジアミン）とを室温下に適当な溶媒（例えば、トルエン）中で反応させる。このＸ−(ＣＨ2)ｎ−ＮＨ2はコレステロール部位と金属ポルフィリンとの連結部位を構造し、繊維状のゲルを形成し易くする。
【００１２】
次に、このようにして連結部位が結合されたコレステロール誘導体（ロ）とポルフィリン（ハ）とを塩化メチレンのような溶媒中でジシクロカルボジイミド（ＤＣＣ）とジメチルアミノピリジン（ＤＭＡＰ）の存在下に室温で反応させることにより、ポルフィリン−コレステロール誘導体（ニ）が得られる。なお、ポルフィリンとしては、図に示されるものに限られず、よく知られているようにポルフィリン環の１〜８の位置がメチル基、エチル基、その他の基で置換されたポルフィリンも使用可能であり、本発明でいうポルフィリンとはそのようなポルフィリン類も包含されるものとする。
【００１３】
最後に、ポルフィリン−コレステロール誘導体（ニ）をクロロホルムのような溶媒中で金属Ｍの塩（例えば酢酸塩）と室温で反応させることにより、ポルフィリン環内に金属（Ｍ）が配位した金属ポルフィリン−コレステロール誘導体（１）を得ることができる。
【００１４】
以上のようにして合成される本発明の金属ポルフィリン−コレステロール誘導体（１）は、それ自身、単独でも各種の有機溶媒中でゲル化する性質を有し、有機溶媒のゲル化剤として使用することができる。ゲル化は、有機溶媒の種類によって幾分異なるが、一般に２０℃以下の温度で生じる。興味深いことに、式（１）において金属が配位していないポルフィリン−コレステロール誘導体には、このようなゲル化能は認められない。
【００１５】
一般式（１）で表わされる金属ポルフィリン−コレステロール誘導体から成る本発明のゲル化性化合物の更に顕著な特性は、フラーレンが存在することにより、そのゲル化能が著しく向上することである。例えば、本発明のゲル化剤は５℃においてベンゼン、トルエン、キシレン等の芳香族炭化水素をゲル化し、２０℃では形成されたゲルはゾルに転移したが、同条件下で少量のＣ60フラーレンを添加したところ、２０℃においてもゲル構造が維持されることが判明している。そして、得られるゲルは、金属ポルフィリン−コレステロール誘導体がその金属ポルフィリン部位を介してフラーレンと相互作用することにより該誘導体とフラーレンが２：１の化学量論比で会合した左巻きの螺旋繊維構造の分子集合体を呈することが分光学的手法等によって確認されている。
【００１６】
フラーレンがポルフィリンと電子的な相互作用をすることによりポルフィリン特有の４００ｎｍ付近の吸収スペクトル〔ソーレー帯（Sore band）〕のシフトを起こすことは知られているが、フラーレンとポルフィリンとが分子間で相互作用する系は実現されていなかった。本発明に従う式（１）で表わされる金属ポルフィリン−コレステロール誘導体を用いれば、有機溶媒中でフラーレンを添加するという単純な操作により、フラーレンと亜鉛ポルフィリンとの分子間相互作用に基づきフラーレンを含む分子集合体（ゲル）を簡単に得ることができる。すなわち、本発明は、ゲルという自己集合形態を利用することにより、分子間でのフラーレンと亜鉛ポルフィリンとの相互作用の発現を初めて可能にしたものである。
【００１７】
かくして、本発明の金属ポルフィリン−コレステロール誘導体を用いて得られるゲル状態の分子集合体は、そのフラーレン−ポルフィリン（金属ポルフィリン）分子間の電子的相互作用に基づく各種の用途への展開が考えられる。例えば、該相互作用に起因する導電性物質の開発や、電子移動ないしはエネルギー移動を研究するための人工光合成のモデルとして利用することができる。さらに、該ゲルは、一定方向のらせん状繊維から成る立体特異的な構造を有するので、ポルフィリンに配位する金属として触媒活性な金属を用いることにより、不斉反応（例えば、マンガン錯体を利用した立体選択的酸化反応）の触媒としての利用も期待される。
【００１８】
【実施例】
以下に、本発明の特徴をさらに具体的に説明するための実施例を示すが、本発明は、これらの実施例によって制限されるものではない。
なお、本明細書および図面において示す化学構造式においては、慣用的な表示法に従い炭素原子や水素原子を省略していることがある。
実施例１：金属ポルフィリン−コレステロール誘導体の合成
図１に示す反応スキームに従って、式（１）に属する下記の４種類の金属ポルフィリン−コレステロール誘導体を合成した：１ａ（Ｍ＝Ｚｎ、Ｘ＝ＮＨ、ｎ＝２）、１ｂ（Ｍ＝Ｚｎ、Ｘ＝ＮＨ、ｎ＝３）、１ｃ（Ｍ＝Ｚｎ、Ｘ＝ＮＨ、ｎ＝４）、１ｄ（Ｍ＝Ｚｎ、Ｘ＝ＮＨ、ｎ＝５）。
【００１９】
（ｉ）５α−コレスタン−３β−イル  Ｎ−（２−アミノエチル）カルバメート（ロａ）の合成
エチレンジアミン（16.7ｍＬ、250ｍｍｏｌ）の無水トルエン溶液（250ｍＬ）にコレステロールクロロホルメート（イ）（1.20ｇ、5ｍｍｏｌ）を窒素雰囲気下で10回に分けて段階的に加え、室温で一晩攪拌した。反応溶液を大量の水で洗浄し、無水硫酸マグネシウム上で乾燥した後、減圧下で溶媒を留去した。残渣を塩化メチレンに溶解し、メタノールを加えて副生成物ビスカルバメート体を沈殿させた。吸引濾過により副生成物を除去し、減圧下で濾液を濃縮し目的物（ロａ）を収率31％（742ｍｇ、1.57ｍｍｏｌ）で得た。白色固体；ｍｐ166−168℃；ＩＲ（ＫＢｒ）νmax3339（νNH）、2946，1717（νCO）、1698（νCO）、1557，1470，1277cm−1；1H NMR（CDCl3）δ0.68，1.01（s，各 3H，Me）、0.86（d，J=6.6 Hz，6H，Me）、0.91（d，J=6.6 Hz，3H，Me）、0.95−1.66（m，23H，CHおよびNH）、1.75−2.06（ｍ，5H）、2.21−2.42（m，2H）、2.82（t，J=5.8 Hz，2H，NH2CH２）、3.22（q，J=5.8 Hz，2H，NHCH2）、4.42−4.59（m，1H，OCH）、4.89−5.00（m，D2O−exchange，1H，NHCOO）、5.37（d，J＝5.1 Hz，1H，CH=C）。C30H52N2O2としての元素分析  計算値：C，76.22；H，11.09；N，5.93。実測値：C，76.09；H，10.96；N，5.72。
【００２０】
（ii）５−{N−[２−（（３β−コレスト−５−エン−３−イル）オキソケトアミノ）エチル]−４−アミノカルボニルフェニル}−１−０，１５，２０−トリフェニル−２１H，２３H−ポルフィリン（ニａ）の合成：
（ロａ）（111ｍｇ、0.228ｍｍｏｌ）と（ハ）（150ｍｇ、0.228ｍｍｏｌ）との無水塩化メチレン溶液（1.3ｍＬ）にジシクロヘキシルカルボジイミド（ＤＣＣ）（47ｍｇ、0.228ｍｍｏｌ）とジメチルアミノピリジン（ＤＭＡＰ）（28ｍｇ、0.228ｍｍｏｌ）を窒素雰囲気下０度で加え、室温で３時間攪拌した。反応混合物をシリカゲルカラムクロマトグラフィーに付し、ヘキサン・クロロホルム混合溶媒系で展開し、目的物（ニａ）を収率68％（171ｍｇ、0.154ｍｍｏｌ）で得た。紫色固体；ｍｐ189−191℃；ＩＲ（ＫＢｒ）νmax3500−3100（br）、3316（νNH）、2932，2867，1701（νCO）、1698（νCO）、1655（νCO）、1647（νCO）、1638（νCO）、1541，1509，1499，1472，1441，967，801，750，729，700cm−1；1H NMR（CDCl3）δ−2.79（s，2H，NH）、0.59，0.98（s，各３H，Me）、0.84（d，J=6.2 Hz，6H，Me）、0.74−1.97（m，29H）、2.25‐2.44（ｍ，2H）、3.53‐3.66（ｍ，2H，NCH2）、3.72−3.84（ｍ，2H，NCH2）、4.51−4.66（m，1H，OCH）、5.13‐5.23（m，1H，NHCOO）、5.32（d，J=4.6 Hz，1H，CH=C）、7.46‐7.54（m，1H，NHCO）、7.71‐7.82（m，9H，m，p−Ph−H）、8.17‐8.26（m，8H，o−Ph‐HおよびC6H4CO）、8.30（d，J=7.7 Hz，2H，C6H4CO）、8.76−8.89（m，8H，ピロール−H）。C75H80N6O3としての元素分析  計算値：C，78.69；H，7.04；N，7.31。実測値：C，78.77；H，7.42；N，6.79。
【００２１】
（iii）５−{N‐[２−（（３β−コレスト−５−エン−３−イル）オキソケトアミノ）エチル]−４−アミノカルボニルフェニル}−１  ０，１５，２０−トリフェニル−２１H，２３H−ポルフィリン亜鉛（１ａ）の合成：
４ａ（100ｍｇ、0.09ｍｍｏｌ）のクロロホルム溶液（９ｍＬ）に酢酸亜鉛（197ｍｇ、0.9ｍｍｏｌ）を窒素雰囲気下で加え、室温で２時間攪拌した。反応混合物をシリカゲルカラムクロマトグラフィーに付し、クロロホルム混合溶媒系で展開し、目的物（１ａ）を収率96％（101ｍｇ、0.086ｍｍｏｌ）で得た。紫色固体；ｍｐ223−225℃；ＩＲ（ＫＢｒ）νmax3500‐3100（br）、3395（νNH）、2934，2867，1698（νCO）、1653（νCO）、1647（νCO）、1638（νCO）、1522，1487，1439，1339，1206，1071，1003，993，797，754，718，702cm−1；1H NMR（CDCl3）δ0.60，0.91（s，各 3H，Me）、0.84（d，J=6.2 Hz，6H，Me）、0.68‐1.93（m，29H）、2.01−2.14（m，2H，NCH２）、3.03−3.17（ｍ，2H，NCH２）、3.75−3.96（m，1H，OCH）、4.67‐4.76（m，1H，NHCOO）、5.23（d，J=4.1 Hz，1H，CH=C）、6.59‐6.70（m，1H，NHCO）、7.41‐7.51（m，2H，C6H4CO）、7.70−7.82（m，9H，m，p‐Ph‐H）、8.11−8.17（m，2H，C6H4CO）、8.19‐8.27（m，6H，o−Ph‐H）、8.82，8.93（d，J=4.7 Hz，各2H，ピロール−H）、8.95（s，4H，ピロール−H）。C75H78N6O3Zn・0.1CHCl3としての元素分析  計算値：C，75.88；H，6.62；N，7.07。実測値：C，76.01；H，6.64；N，7.05。
式（１）に属する他の金属ポルフィリン−コレステロール誘導体１ｂ、１ｃ、１ｄも同様に合成した。
【００２２】
実施例２：ゲル化試験
実施例１で合成した１ａ〜１ｂの化合物を用いて各種の溶媒に対するゲル化能を調べた。ゲル化試験は、次のように行った：ネジ付試験管内で１ａ〜１ｂの各化合物を2.55×10−2ｍｏｌ／ｄｍ3の濃度で溶媒と混合し、固形分が溶解するまで加熱し、得られた溶液を冷却し、５℃および20℃においてゲル化を観察し、試験管をさかさまにしても溶媒が流れ出ず、しかも崩れない状態をゲル化しているものとした。その結果を表１に示す。本発明の金属ポリフィリン−コレステロール誘導体が各種の有機溶媒中でゲル化することが理解される。
【００２３】
【表１】
0003845249.tif 000003
【００２４】
実施例３：フラーレン存在下のゲル化試験
実施例１で合成した化合物１ａ〜１ｄのゲル化能力に対するＣ60フラーレン添加効果を検討した。ゲル化試験の方法は実施例２の場合と同様である。その結果を表２に示す。例えば、化合物１ａは５℃においてベンゼン、トルエン、キシレン等の芳香族炭化水素（0.0255Ｍ）をゲル化したが、20℃では形成されたゲルは消えゾルに転移した。しかし、同条件下で0.5当量のＣ60フラーレンを添加したところ、20℃においてもゲル構造が維持されることが判明した。このようなゲル化能の向上は、下記からも明らかなように、分子間でのＣ60フラーレンと化合物１ａの亜鉛ポルフィリン部位との相互作用に基づくものである。同様のゲル化能向上は化合物１ｃにおいても認められた。一方、化合物１ｂおよび１ｄはゲル化能の向上を示さなかった。このように本発明の金属ポルフィリン−コレステロール誘導体は、連結部位の炭素数の偶奇効果に応じてゲル化能が変わるという興味深い性質も有する。
【００２５】
【表２】
0003845249.tif 000004
【００２６】
次に、トルエン中で化合物１ａの濃度を0.2Ｍに固定し、Ｃ60フラーレンの添加量を0.0〜0.6当量まで変化した条件下で、ゾル−ゲル相転移温度（Tgel）を測定した。なお、ゾル−ゲル相転移温度は、ネジ付試験管をバス中に倒置し、バス温を２℃／分で昇温してゲルが試験管底部より落下したときの温度をTgelとした。その結果を表３に示す。表に示すように、0.0〜0.5当量のＣ60フラーレン添加によりゾル−ゲル相転移温度が29℃から78℃まで上昇し、0.5当量以上のフラーレン添加ではゾル−ゲル相転移温度は78℃に維持された。これらの結果は、本発明の金属ポルフィリン−コレステロール誘導体が、その金属ポルフィリン部位を介してフラーレンと相互作用することにより該誘導体とフラーレンが２：１の化学量論比で会合してゲル形成することを示している。図２は、このようにして本発明の金属ポルフィリン−コレステロール誘導体とフラーレンとから分子集合体（ゲル）が形成される様子を模式的に示すものである。
【００２７】
実施例４：分光学的測定および顕微鏡観察
本発明の化合物（金属ポルフィリン−コレステロール誘導体）について各種の状態における分光学的測定を行った。図３は、紫外可視スペクトル測定、図４は円二色性スペクトル測定の結果を示し、いずれもトルエン中のものである。
【００２８】
図３および図４において、（ａ）は、本発明の化合物１ａ（濃度：0.2ｍｏｌ／ｄｍ3）のゲル状態における紫外可視スペクトルおよびＣＤスペクトルを示す。亜鉛ポルフィリン発色団のソーレー（Soret）帯の長波長シフトが認められ（425ｎｍから441ｎｍへのシフト）（図３）、これは亜鉛ポルフィリン発色団のＪ会合に基づくものと理解され、ポルフィリン−ポルフィリン相互作用がゲル化の駆動力の一つであることを示唆している。また、円二色スペクトル（図４）において、Soret帯付近に顕著なコットン効果が認められ、亜鉛ポルフィリン発色団がキラルに配置されていることが示唆されるが規則性はそれほど高くないことは分裂パターンから推測される。
【００２９】
図３および図４において、（ｂ）は本発明の化合物１ａ（2.55×10−2ｍｏｌ／ｄｍ3）がＣ60フラーレンの存在下にゲル化した場合の紫外可視スペクトルおよびＣＤスペクトルを、ゾル状態の該化合物と比較して示すものである。ゲル状態の紫外可視スペクトル（図３）において、亜鉛ポルフィリン発色団のSoret帯の長波長シフトが認められ（425ｎｍから430ｎｍへのシフト）、このゲル形成がＣ60フラーレンと亜鉛ポルフィリンとの相互作用に基づくものであることが理解される。また、円二色スペクトル（図４）はSoret帯領域に負の分裂型のきわめて顕著なコットン効果を示し（ＣＤ値０の位置が、Soret帯の最大吸収波長430ｎｍと一致）、Ｃ60フラーレンとの相互作用を介して亜鉛ポルフィリン発色団が左巻きに配置された安定なゲルが形成されていることが示唆されている。
【００３０】
図３および図４において、（ｃ）は本発明の化合物１ａ（2.55×10−4ｍｏｌ／ｄｍ3）のゾル状態における紫外可視スペクトルおよびＣＤスペクトルを示す。濃度が稀薄でゲルが形成されていない場合にはSoret帯のシフトは認められず（図３）、またＣＤ不活性である（図４）ことが示された。
【００３１】
図５は、本発明の化合物を用いて得られるゲルの例として化合物１ａ（2.55×10−2ｍｏｌ／ｄｍ3）から、ベンゼン中、−5℃／0.3torrで形成されたキセロゲルの走査電子顕微鏡写真（日立製S-900S）を示す。（ａ）はＣ60フラーレンの非存在下、（ｂ）はＣ60フラーレンの存在下に形成されたゲルを示すものである。（ａ）では直径100〜300ｎｍ、また、（ｂ）では直径50〜150ｎｍの繊維構造のゲルが形成されていることが分かる。Ｃ60フラーレンの存在下に形成されたゲルは、Ｃ60フラーレンの非存在下に形成されたゲルに比べて、ねじれ構造が強くなっているが、これは亜鉛ポルフィリン−フラーレンの相互作用に因るものと考えられる。
【図面の簡単な説明】
【図１】本発明の金属ポルフィリン−コレステロール誘導体を合成する反応スキームを示す。
【図２】本発明の金属ポルフィリン−コレステロール誘導体とフラーレンから形成されるゲルを模式的に示す。
【図３】本発明の金属ポルフィリン−コレステロール誘導体の紫外可視スペクトル測定結果の１例を示す。
【図４】本発明の金属ポルフィリン−コレステロール誘導体の円二色性スペクトル測定結果の１例を示す。
【図５】本発明の金属ポルフィリン−コレステロール誘導体から形成されたキセロゲルの繊維形状を示す電子顕微鏡写真である。
【図１】
0003845249.tif 000006
【図２】
0003845249.tif 000007
【図３】
0003845249.tif 000008
【図４】
0003845249.tif 000009
【図５】
0003845249.tif 000010